(57)【要約】【課題】優れた遮光性を有する暗幕カーテンを得ることが可能な暗幕カーテン用黒原着ポリエステルマルチフィラメントおよび該ポリエステルマルチフィラメントを用いてなる暗幕カーテン用織物を提供する。【解決手段】カーボンブラックを含むポリエステルで形成された黒原着ポリエステルマルチフィラメントであって、フィラメントの断面形状が、２箇所以上のくびれ部を有する断面扁平度２〜６の扁平断面である暗幕カーテン用黒原着ポリエステルマルチフィラメント、および該黒原着ポリエステルマルチフィラメントを用いてなる暗幕カーテン用織物。【選択図】図１
2008127722.tif 000002
【特許請求の範囲】
【請求項１】
カーボンブラックを含むポリエステルで形成された黒原着ポリエステルマルチフィラメントであって、フィラメントの断面形状が、２箇所以上のくびれ部を有する断面扁平度２〜６の扁平断面であることを特徴とする暗幕カーテン用黒原着ポリエステルマルチフィラメント。
【請求項２】
カーボンブラックがポリエステル中にポリエステル重量対比０．５〜２．０重量％含まれる、請求項１に記載の暗幕カーテン用黒原着ポリエステルマルチフィラメント。
【請求項３】
前記ポリエステルマルチフィラメントに仮撚捲縮加工が施されてなる、請求項１または請求項２に記載の暗幕カーテン用黒原着ポリエステルマルチフィラメント。
【請求項４】
前記ポリエステルマルチフィラメントの単繊維繊度が０．１〜５．０ｄｔｅｘの範囲内である、請求項１〜３のいずれかに記載の暗幕カーテン用黒原着ポリエステルマルチフィラメント。
【請求項５】
前記ポリエステルマルチフィラメントのフィラメント数が１００〜３００本の範囲内である、請求項１〜３のいずれかに記載の暗幕カーテン用黒原着ポリエステルマルチフィラメント。
【請求項６】
前記ポリエステルマルチフィラメントの総繊度が２００〜５００ｄｔｅｘの範囲内である、請求項１〜５のいずれかに記載の暗幕カーテン用黒原着ポリエステルマルチフィラメント。
【請求項７】
請求項１〜６のいずれかに記載の暗幕カーテン用黒原着ポリエステルマルチフィラメントを用いてなる暗幕カーテン用織物。
【請求項８】
前記織物が、表層、裏層、および中間層の三層構造を有し、前記の黒原着ポリエステルマルチフィラメントが中間層に配されてなる、請求項７に記載の暗幕カーテン用織物。
【請求項９】
前記織物において、ＪＩＳ−Ｌ１０５５−Ａ法により測定した遮光率が９９．９９％以上である、請求項７または請求項８に記載の暗幕カーテン用織物。
【発明の詳細な説明】
【技術分野】
【０００１】
本発明は、暗幕カーテン用黒原着ポリエステルマルチフィラメントおよびポリエステルマルチフィラメントを用いてなる暗幕カーテンに関する。
【背景技術】
【０００２】
従来、カーボンブラックを含むポリエステルで形成された黒原着ポリエステル繊維は知られている（例えば、特許文献１、特許文献２、特許文献３参照）。
しかしながら、かかる黒原着ポリエステル繊維を用いて暗幕カーテンを得た場合、該暗幕カーテンの遮光性が十分でないという問題があった。
【０００３】
なお、フィラメントの断面形状がくびれ部を有する扁平断面であるマルチフィラメントは特許文献４で提案されている。また、表層、裏層、および中間層の三層構造を有する織物は特許文献５で提案されている。
【０００４】
【特許文献１】特許第２８８９１２１号公報
【特許文献２】特開平９−２５００２６号公報
【特許文献３】特開２００１−２７１２７７号公報
【特許文献４】特開２００４−１６２１９４号公報
【特許文献５】特開２００６−２２５７９０号公報
【発明の開示】
【発明が解決しようとする課題】
【０００５】
本発明は上記の背景に鑑みなされたものであり、その目的は、優れた遮光性を有する暗幕カーテンを得ることが可能な暗幕カーテン用黒原着ポリエステルマルチフィラメントおよび該ポリエステルマルチフィラメントを用いてなる暗幕カーテン用織物を提供することにある。
【課題を解決するための手段】
【０００６】
本発明者らは上記の課題を達成するため鋭意検討した結果、カーボンブラックを含むポリエステルで、フィラメントの断面形状がくびれ部を有する扁平断面形状のポリエステルマルチフィラメントを形成することにより、優れた遮光性を有する暗幕カーテンを得ることが可能な暗幕カーテン用黒原着ポリエステルマルチフィラメントが得られることを見出し、さらに鋭意検討を重ねることにより本発明を完成するに至った。
【０００７】
かくして、本発明によれば「カーボンブラックを含むポリエステルで形成された黒原着ポリエステルマルチフィラメントであって、フィラメントの断面形状が、２箇所以上のくびれ部を有する断面扁平度２〜６の扁平断面であることを特徴とする暗幕カーテン用黒原着ポリエステルマルチフィラメント。」が提供される。
【０００８】
その際、カーボンブラックがポリエステル中にポリエステル重量対比０．５〜２．０重量％含まれることが好ましい。また、前記ポリエステルマルチフィラメントに仮撚捲縮加工が施されていることが好ましい。また、前記ポリエステルマルチフィラメントの単繊維繊度が０．１〜５．０ｄｔｅｘの範囲内であることが好ましい。また、前記ポリエステルマルチフィラメントのフィラメント数が１００〜３００本の範囲内であることが好ましい。また、前記ポリエステルマルチフィラメントの総繊度が２００〜５００ｄｔｅｘの範囲内であることが好ましい。
【０００９】
また、本発明によれば、前記の暗幕カーテン用黒原着ポリエステルマルチフィラメントを用いてなる暗幕カーテン用織物が得られる。
その際、前記織物が、表層、裏層、および中間層の三層構造を有し、前記の黒原着ポリエステルマルチフィラメントが中間層に配されていることが好ましい。また、かかる織物において、ＪＩＳ−Ｌ１０５５−Ａ法により測定した遮光率が９９．９９％以上であることが好ましい。
【発明の効果】
【００１０】
本発明によれば、優れた遮光性を有する暗幕カーテンを得ることが可能な暗幕カーテン用黒原着ポリエステルマルチフィラメントおよび該ポリエステルマルチフィラメントを用いてなる暗幕カーテン用織物が得られる。
【発明を実施するための最良の形態】
【００１１】
以下、本発明の実施の形態について詳細に説明する。
まず、本発明の黒原着ポリエステルマルチフィラメントは、カーボンブラックを含むポリエステルで形成される。ここで、前記カーボンブラックは公知のものでよい。なかでも特許第２８８９１２１号公報や特開平９−２５００２６号公報に開示された、平均一次粒子径が１０〜４０ｎｍのカーボンブラックが好ましい。また、ポリエステル中に含まれるカーボンブラックの含有量としては、ポリエステル重量対比０．５〜２．０重量％の範囲内であることが好ましい。該含有量が０．５重量％よりも小さいと、十分な遮光性が得られないおそれがある。逆に、該含有量が２．０重量％よりも大きいとポリエステルマルチフィラメントの紡糸が困難となるおそれがある。
【００１２】
また、前記ポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種のグリコール、特に好ましくはエチレングリコールを主たるグリコール成分とするポリエステルが例示される。
【００１３】
かかるポリエステルには、必要に応じて少量（通常３０モル％以下）の共重合成分を有していてもよい。
その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、Ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１４】
かかるポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。
【００１５】
なお、本発明の黒原着ポリエステルマルチフィラメントを形成するポリエステル中には、前記のカーボンブラック以外に、本発明の目的を損なわない範囲内で必要に応じて、艶消し剤、微細孔形成剤、カチオン可染剤、着色防止剤、熱安定剤、難燃剤、蛍光増白剤、着色剤、帯電防止剤、吸湿剤、抗菌剤、マイナスイオン発生剤等を１種又は２種以上を添加してもよい。
【００１６】
次に、本発明の黒原着ポリエステルマルチフィラメントにおいて、フィラメントの断面形状が、２箇所以上（好ましくは３〜５箇所）のくびれ部を有する断面扁平度２〜６の扁平断面であることが肝要である。ここで、くびれ部とは、図１に模式的に示すように短辺の長さが短くなっている部分のことである。かかるくびれ部において、凹部の深さとしては、短辺の長さの最大値と最小値の比（Ｃ１／Ｃ２）で１．０５以上（好ましくは１．１〜１．５）となる深さであることが好ましい。くびれ部により光が乱反射され、優れた遮光性が得られる。かかるくびれ部が２箇所未満では、光を十分乱反射することができないおそれがある。くびれ部が５箇所よりも多いと製造が困難となるおそれがある。かかるくびれ部は断面の長軸に対して左右対称に形成されていることが好ましい。なお、図１は、断面の長軸に対して左右対称にくびれ部が３個所形成されている場合を例示するものである。また、断面扁平度とは、図１に示す、長辺の長さ（Ｂ）と短辺の長さ（Ｃ１）との比（Ｂ／Ｃ１）である。かかる断面扁平度が２よりも小さいと、織物の経糸と緯糸とで形成される組織間空隙が大きくなり、十分な遮光性が得られないおそれがある。逆に、該断面扁平度が６よりも大きいと製造が困難となるおそれがある。
【００１７】
本発明の黒原着ポリエステルマルチフィラメントは、例えば以下の方法により製造することができる。すなわち、２箇所以上のくびれ部を有する断面扁平度２〜６の扁平断面が得られるよう穿孔された紡糸口金を使用し、固有粘度が０．５５〜０．８０のポリエステルにカーボンブラックを含有させたチップを、常法により紡糸し、２０００〜４３００ｍ／分の速度で未延伸糸（中間配向糸）として一旦巻き取り、延伸してもよいし、巻き取る前に延伸してもよい。その際、カーボンブラックをポリエステル重量対比５〜４０重量％含有させたマスターバッチと、カーボンブラックを含有させないマトリックスポリマーとを混合し紡糸してもよい。
【００１８】
かくして得られた黒原着ポリエステルマルチフィラメントにおいて、仮撚捲縮加工が施されていると、マルチフィラメントが嵩高となるため、織物の組織間空隙が小さくなり遮光性が向上し好ましい。
【００１９】
また、優れた遮光性を得る上で、前記ポリエステルマルチフィラメントの単繊維繊度が０．１〜５．０ｄｔｅｘ、フィラメント数が１００〜３００本、総繊度が２００〜５００ｄｔｅｘの範囲内であることが好ましい。
【００２０】
次に、本発明の暗幕カーテン用織物は、前記の黒原着ポリエステルマルチフィラメントを用いてなる暗幕カーテン用織物である。かかる織物において、組織は限定されず通常の方法で製織されたものでよい。特に、ダブルサテン組織織物など、表層、裏層、および中間層の三層構造を有し、前記の黒原着ポリエステルマルチフィラメントが中間層に配され、表層および裏層は原着でないポリエステル繊維で構成されていると、表層、裏層を任意の色に染色でき好ましい。その際、表面および裏面において、下記式により求めた、前記の黒原着ポリエステルマルチフィラメントの露出度が１０％以下であることが好ましい。
黒原着ポリエステルマルチフィラメントの露出度（％）＝（ＳＡ／ＳＦ）×１００
ただし、ＳＡは表面または裏面に露出した黒原着ポリエステルマルチフィラメントの総面積（ｍｍ２）であり、ＳＦは織物表面積（ｍｍ２）である。
【００２１】
かかる織物には、本発明の目的が損なわれない範囲内であれば、常法の染色仕上げ加工、撥水加工、起毛加工、難燃加工、紫外線遮蔽あるいは抗菌剤、消臭剤、防虫剤、蓄光剤、再帰反射剤、マイナスイオン発生剤等の機能を付与する各種加工を付加適用してもよい。
【００２２】
本発明の暗幕カーテン用織物には、前記のようなフィラメントの断面形状が２箇所以上のくびれ部を有する断面扁平度２〜６の扁平断面である黒原着ポリエステルマルチフィラメントが含まれているので、経糸と緯糸とで形成される組織間空隙が小さくなり、また同時に、くびれ部により光が乱反射され、優れた遮光性を呈する。かかる遮光性としては、ＪＩＳ−Ｌ１０５５−Ａ法により測定した遮光率で９９．９９％以上（遮光１級）であることが好ましい。
【実施例】
【００２３】
次に本発明の実施例及び比較例を詳述するが、本発明はこれらによって限定されるものではない。なお、実施例中の各測定項目は下記の方法で測定した。
＜固有粘度＞
オルソクロロフェノールを溶媒として使用し３５℃で測定した。
＜遮光率＞
ＪＩＳ−Ｌ１０５５−Ａ法により遮光率（％）を測定した。
【００２４】
［実施例１］
固有粘度が０．６４のポリエチレンテレフタレートチップ９５重量部と、固有粘度が０．６４のポリエチレンテレフタレートチップ８０重量％と平均一次粒子系が２２ｎｍのカーボンブラック２０重量％とからなるマスターチップ５重量部混合後、４つ山扁平断面（くびれ部３箇所）に穿孔された口金より３００℃で紡出し、ポリエステル未延伸糸を得た。
【００２５】
該ポリエステル未延伸糸を、帝人製機製２１６錘建ＨＴＳ−１５Ｖに掛け、前段、後段とで、孔径１．８ｍｍの圧空吹き出し孔を有するインターレースノズルを通過させつつ６０ｎＬ／ｍｉｎの流量で交絡度が５０個／ｍとなるように空気交絡を施し、延伸倍率１．６０、第１ヒーター（非接触タイプ）温度２５０℃の条件に設定し、直径６０ｍｍ、厚み９ｍｍのウレタンディスクを仮撚ディスクとして、走行角４３度で仮撚数×（仮撚糸繊度（ｄｔｅｘ））１／２が２６０００近傍となるように延伸仮撚を行い、速度８００ｍ／ｍｉｎでチーズ形状に巻き取り、フィラメントの横断面形状が図１に示すような、くびれ部（短辺の長さの最大値と最小値の比（Ｃ１／Ｃ２）が１．２）を３箇所有する扁平断面（断面扁平度３．２）の黒原着ポリエステルマルチフィラメント３３０ｄｔｅｘ／１２０フィラメントを得た。
一方、通常のポリエチレンテレフタレートからなるフルダル仮撚捲縮加工糸８４ｄｔｅｘ／７２フィラメント（帝人ファイバー（株）製）を用意した。
【００２６】
次いで、前記黒原着ポリエステルマルチフィラメントを緯糸に緯糸密度２５本／ｃｍで配し、前記フルダル仮撚捲縮加工糸を経糸に１２０本／ｃｍで配し、図２に示す織組織図に従い製織し、中間層に前記黒原着ポリエステルマルチフィラメントが配され、表層と裏層に前記フルダル仮撚捲縮加工糸が配された織物を得た。そして、該織物に常法の染色加工を施した。
得られた織物の遮光率を測定したところ染料濃度の高低に係らず９９．９９％（遮光１級）と良好であった。
【００２７】
［比較例１］
実施例１において、黒原着マルチフィラメントのフィラメント断面形状を通常の丸断面とし、繊度を３３０ｄｔｅｘ／９６フィラメントに変更すること以外は実施例１と同様にした。
得られた織物の遮光率を測定したところ９９．９６％（遮光２級）と不十分であった。
【００２８】
［比較例２］
比較例１において、繊度を３３０ｄｔｅｘ／１４４フィラメントに変更すること以外は実施例１と同様にした。
得られた織物の遮光率を測定したところ９９．９７％（遮光２級）と不十分であった。
【産業上の利用可能性】
【００２９】
本発明によれば、優れた遮光性を有する暗幕カーテンを得ることが可能な暗幕カーテン用黒原着ポリエステルマルチフィラメントおよび該ポリエステルマルチフィラメントを用いてなる暗幕カーテン用織物が提供され、その工業的価値は極めて大である。
【図面の簡単な説明】
【００３０】
【図１】くびれ部を有する扁平断面形状を模式的に例示したものである。
【図２】本発明において採用することのできる織物組織図の一例である。
【符号の説明】
【００３１】
１  くびれ部
【図１】
2008127722.tif 000003
【図２】
2008127722.tif 000004